(57)【要約】【課題】ダイボンド材として用いられ、高い放熱性と安定した導電性を有し、高い接着力を発揮する熱伝導性導電性接着剤組成物を提供する。【解決手段】（Ａ）導電性フィラー、（Ｂ）エポキシ樹脂、（Ｃ）硬化剤、（Ｄ）有機溶剤を含む熱伝導性導電性接着剤組成物であって、（Ａ）導電性フィラーは、サブミクロンの銀微粉であり、かつ、（Ａ）導電性フィラーの配合量は、（Ｂ）エポキシ樹脂の配合量との質量比で、（Ａ）／（Ｂ）＝９６．０／４．０〜９９．５／０．５であり、（Ｂ）エポキシ樹脂は、少なくともビスフェノール型エポキシ樹脂とノボラック型エポキシ樹脂とを含み、（Ｃ）硬化剤は、ジアミノジフェニルスルホン及び／又はその誘導体であり、かつ、（Ｃ）硬化剤の配合量は、（Ｂ）エポキシ樹脂のエポキシ基１ｍｏｌ当量に対して活性水素当量として、０．４〜２．４ｍｏｌ当量である。【選択図】なし【特許請求の範囲】
【請求項１】
（Ａ）導電性フィラー        
（Ｂ）エポキシ樹脂          
（Ｃ）硬化剤
（Ｄ）有機溶剤
を含む熱伝導性導電性接着剤組成物であって、
（Ａ）導電性フィラーは、サブミクロンの銀微粉であり、かつ、（Ａ）導電性フィラーの配合量は、（Ｂ）エポキシ樹脂の配合量との質量比で、（Ａ）／（Ｂ）＝９６．０／４．０〜９９．５／０．５であり、
（Ｂ）エポキシ樹脂は、少なくともビスフェノール型エポキシ樹脂とノボラック型エポキシ樹脂とを含み、
（Ｃ）硬化剤は、ジアミノジフェニルスルホン及び／又はその誘導体であり、かつ、（Ｃ）硬化剤の配合量は、（Ｂ）エポキシ樹脂のエポキシ基１ｍｏｌ当量に対して活性水素当量として、０．４〜２．４ｍｏｌ当量である熱伝導性導電性接着剤組成物。
【請求項２】
（Ｂ）エポキシ樹脂に含まれるビスフェノール型エポキシ樹脂とノボラック型エポキシ樹脂の質量比は、ビスフェノール型エポキシ樹脂／ノボラック型エポキシ樹脂＝４０／６０〜８０／２０である請求項１に記載の熱伝導性導電性接着剤組成物。
【請求項３】
（Ｃ）硬化剤は、下記の一般式（I）、（II）又は（III）で表される化合物である請求項１又は２に記載の熱伝導性導電性接着剤組成物。
【化１】
2016141727.tif 000006
（式中、ＸはーＳＯ２−を表し、Ｒ１〜Ｒ４は各々独立して、水素原子又は低級アルキル基を表す。）
【化２】
2016141727.tif 000007
（式中、ＸはーＳＯ２−を表し、Ｒ５〜Ｒ８は各々独立して、水素原子又は低級アルキル基を表す。）
【化３】
2016141727.tif 000008
（式中、ＸはーＳＯ２−を表し、Ｒ９〜Ｒ１２は各々独立して、水素原子又は低級アルキル基を表す。）
【請求項４】
（Ａ）導電性フィラーに用いるサブミクロンの銀微粉は、その表面がカルボン酸を含むコーティング剤で被覆されているものである請求項１〜３のいずれか１項に記載の熱伝導性導電性接着剤組成物。
【請求項５】
（Ｂ） エポキシ樹脂の配合量は、熱伝導性導電性接着剤組成物の全体量に対して、０．３〜４．０質量％である請求項１〜４のいずれか１項に記載の熱伝導性導電性接着剤組成物。
【発明の詳細な説明】
【技術分野】
【０００１】
本発明は、熱伝導性導電性接着剤組成物に関し、詳しくは、半導体素子をリードフレームや基板等に接着させる接合材料（ダイボンド材）として用いられ、高い放熱性と安定した導電性を有し、高い接着力を発揮する熱伝導性導電性接着剤組成物に関する。
【背景技術】
【０００２】
近年、小型化・高機能化された電子部品、例えば、パワーデバイスや発光ダイオード（ＬＥＤ）に対する需要が急速に拡大している。パワーデバイスは電力損失を抑え、電力変換を高効率に変換できる半導体素子として、電気自動車、ハイブリッド自動車、急速充電器等の分野で普及が進んでおり、また、太陽光発電システム、メガソーラーシステム等の新エネルギー分野においても需要の高まりが期待されている。
【０００３】
一方、白熱電球に比べて長寿命、小型、低消費電力であるという利点を有するＬＥＤ素子は、照明、携帯電話、液晶パネル、自動車、信号機、街灯、画像表示装置等の様々な分野で普及が急速に進んでいる。
【０００４】
上記のような電子部品の小型化・高機能化が進展する中、半導体素子の発熱量は増大傾向にある。ところが、電子部品は、高温環境に長時間さらされると、本来の機能を発揮することができなくなり、また、寿命が低下することになる。そのため、通常、ダイボンディング用の接合材料（ダイボンド材）には、半導体素子から発生する熱を効率的に拡散させるために、高放熱性の接合材料が使用されている。用途にもよるが、通常、接合材料は、半導体素子から発生した熱を基板、筐体へ効率よく逃がす機能を有することが必要であり、高い放熱性が求められる。
【０００５】
このように、電子部品に用いられる接合材料には、高い放熱性が求められることから、従来、鉛を多く含んだ高温鉛はんだや、金を多く含んだ金錫はんだが広く用いられてきた。しかし、高温鉛はんだは、人体に有害とされる鉛を含むという問題がある。そのため、最近では、鉛フリー化の技術開発が活発化しており、鉛フリーはんだへの切替えに関する研究が盛んに進められている。一方、金錫はんだは高価な金を含むため、コストの面で問題がある。
【０００６】
このような状況を受け、近年、高温鉛はんだや金錫はんだに替わる有力な代替材料として、等方性導電性接着剤（以下、単に「導電性接着剤」と表記する。）が注目されている。導電性接着剤は、導電性等の機能をもつ金属粒子（例えば、銀、ニッケル、銅、アルミニウム、金）と接着機能をもつ有機接着剤（例えば、エポキシ樹脂、シリコーン樹脂、アクリル樹脂、ウレタン樹脂）の複合体であり、多様な金属粒子及び有機接着剤が用いられている。導電性接着剤は、室温で液体であるため使い勝手がよく、鉛フリーで低価格であることから、高温鉛はんだや金錫はんだの有力な代替材料であり、市場の大幅な拡大が予測されている。
【０００７】
上述したように、はんだの代替材料としての導電性接着剤には、導電性と並んで高い放熱性が求められる。導電性接着剤の原料である有機接着剤は、基本的に金属に比べて熱伝導率が低いため、熱伝導性のフィラーを配合することで放熱性の機能を付与している。導電性接着剤の熱抵抗をいかにして小さくして、発生する熱を有効に逃がすかが、導電性接着剤の技術開発の焦点となっている。
【０００８】
従来、熱伝導性を向上させた導電性接着剤については、例えば、特許文献１において、組成物中の固形分成分として、少なくとも、平均繊維径０．１〜３０μｍ、アスペクト比２〜１００、平均繊維長０．２〜２００μｍ、真密度２．０〜２．５ｇ／ｃｃのピッチ系黒鉛化炭素繊維フィラー５〜８０重量％と、平均粒径０．００１〜３０μｍの金属微粒子フィラー１５〜９０重量％と、バインダ樹脂５〜５０重量％を含んでなる高熱伝導性導電性組成物が提案されている。
【０００９】
また、特許文献２では、基材樹脂としてエポキシ樹脂を、硬化剤としてフェノール系硬化剤を、可撓性付与剤としてウレタン変性エポキシ樹脂、さらに、熱伝導性充填剤として、金、銀、銅、鉄、アルミニウム、窒化アルミ、アルミナ、結晶性シリカ等の粉末を含む導電性組成物が提案されている。
【００１０】
また、特許文献３では、樹脂成分、高熱伝導性繊維状フィラー、及び、銀、金、白金、窒化アルミニウム、酸化ケイ素、酸化アルミニウム、及び、カーボンブラックからなる群より選択される少なくとも１種からなる高熱伝導性球状フィラーを含有する接着剤であって、前記樹脂成分１００体積部に対し、前記高熱伝導性繊維状フィラーを０．１〜２０体積部、前記高熱伝導性球状フィラーを１０〜２００体積部含有する接着剤が報告されている。
【００１１】
また、特許文献４では、ビスフェノール型エポキシ樹脂、硬化剤として液状芳香族アミン、及び銀粉を８５〜９５重量％含有する無溶剤型液状銀ペースト組成物であって、半導体装置を構成するチップ等の発熱体をリートフレーム等の放熱体に接着するために用いる高熱伝導性接着剤が報告されている。
【００１２】
以上述べたように、電子部品の小型化・高機能化が進展する中で、導電性接着剤に適切な放熱対策を講じることは業界にとって重要な課題であり、高い放熱性と導電性をバランス良く兼ね備えた導電性接着剤の開発が待たれていた。
そこで、本出願人は、本願より先に、（Ａ）導電性フィラー、（Ｂ）エポキシ樹脂、（Ｃ）硬化剤を含む熱伝導性導電性接着剤組成物であって、（Ａ）導電性フィラーは、サブミクロンの銀微粉であり、かつ、該銀微粉の配合量は、前記熱伝導性導電性接着剤組成物の全体量に対して７５〜９４質量％であり、（Ｂ）エポキシ樹脂の配合量は、前記熱伝導性導電性接着剤組成物の全体量に対して５〜２０質量％であり、（Ｃ）硬化剤は、一般式（I）、（II）又は（III）（省略）で表される化合物であり、かつ、該化合物の配合量は、（Ｂ）エポキシ樹脂のエポキシ基１ｍｏｌ当量に対して活性水素当量として０．４〜２．４ｍｏｌ当量であり、熱硬化時の（Ａ）導電性フィラーの焼結開始前に、前記熱伝導性導電性接着剤組成物が未硬化又は半硬化の状態であることを特徴とする熱伝導性導電性接着剤組成物を報告した（特許文献５）。
【先行技術文献】
【特許文献】
【００１３】
【特許文献１】特開２００８−１８６５９０号公報
【特許文献２】特開平６−３２２３５０号公報
【特許文献３】特開２００９−８４５１０号公報
【特許文献４】特開２００４−２７７５７２号公報
【特許文献５】特開２０１４−１２５５９６号公報
【発明の概要】
【発明が解決しようとする課題】
【００１４】
本発明は、ダイボンド材として用いられ、高い放熱性と安定した導電性を有し、加えて高い接着力を発揮する熱伝導性導電性接着剤組成物を提供することを目的とする。
【課題を解決するための手段】
【００１５】
本発明者は、上記目的を達成するために、導電性接着剤組成物を構成する成分や配合量を各種変更させて、様々な試行錯誤を繰り返した結果、本発明を完成するに至った。
すなわち、本発明は、
（Ａ）導電性フィラー        
（Ｂ）エポキシ樹脂          
（Ｃ）硬化剤
（Ｄ）有機溶剤
を含む熱伝導性導電性接着剤組成物であって、
（Ａ）導電性フィラーは、サブミクロンの銀微粉であり、かつ、（Ａ）導電性フィラーの配合量は、（Ｂ）エポキシ樹脂の配合量との質量比で、（Ａ）／（Ｂ）＝９６．０／４．０〜９９．５／０．５であり、
（Ｂ）エポキシ樹脂は、少なくともビスフェノール型エポキシ樹脂とノボラック型エポキシ樹脂とを含み、
（Ｃ）硬化剤は、ジアミノジフェニルスルホン及び／又はその誘導体であり、かつ、（Ｃ）硬化剤の配合量は、（Ｂ）エポキシ樹脂のエポキシ基１ｍｏｌ当量に対して活性水素当量として、０．４〜２．４ｍｏｌ当量である熱伝導性導電性接着剤組成物である。
【発明の効果】
【００１６】
本発明によれば、高い放熱性と安定した導電性を有し、加えて高い接着力を発揮する熱伝導性導電性接着剤組成物が提供される。
【発明を実施するための形態】
【００１７】
本発明の熱伝導性導電性接着剤組成物（以下、単に「接着剤組成物」と表記する。）は、前述した（Ａ）導電性フィラー、（Ｂ）エポキシ樹脂、（Ｃ）硬化剤及び（Ｄ）有機溶剤を必須成分として含むものである。本発明の接着剤組成物が、高い放熱性を発現する理由は必ずしも明確ではないが、該接着剤組成物は硬化速度が遅延化されているために、バインダー樹脂であるエポキシ樹脂中への導電性フィラーの分散度が通常よりも上昇し、その結果、導電性フィラーのネッキングが促進され、加熱硬化中に、分散した導電性フィラー同士が融着して、熱を輸送する導電性フィラーのネットワークが十分に形成されたと推察される。また、本発明は、熱伝導率の高い導電性フィラーである銀粉を通常よりも多く含むものであるが、導電性フィラーの配合量の増大に伴って起こる接着力の低下という問題を、本発明で規定する（Ｂ）エポキシ樹脂及び（Ｃ）硬化剤を用いることによって解決している。
以下、（Ａ）導電性フィラー、（Ｂ）エポキシ樹脂、（Ｃ）硬化剤、（Ｄ）溶剤の各成分について詳細に説明する。
【００１８】
（Ａ）導電性フィラーには、サブミクロン（すなわち、１μｍ未満）の銀微粉が使用される。該銀微粉の平均粒子径は、３００〜９００ｎｍであることが好ましく、さらには、４００〜８００ｎｍであることがより好ましい。平均粒子径が、３００ｎｍ未満であると、銀微粉の凝集力が強くなり、分散性が顕著に低下して、接着剤組成物の作製後に銀微粉がすぐに凝集する場合や熱硬化時に過度に結晶が焼結してしまい十分な導電性、熱伝導性が得られなくなる恐れがある。一方、９００ｎｍを超えるとエポキシ樹脂中での銀微粉の個数が少なくなるばかりか、焼結による適度な結晶成長が得られないため十分な導電性、熱伝導性が得られなくなる恐れがある。
【００１９】
本発明において、（Ａ）導電性フィラーである銀微粉の平均粒子径は、以下の方法で求められる。すなわち、接着剤組成物の一部を抽出し、それを電界放射型走査型電子顕微鏡 (ＪＭＳ−６７００Ｆ, 日本電子データム社製)により撮影し、得られた投影写真を用いて、撮影された接着剤組成物の中から無作為に１００個の銀粒子を抽出し、それらの投影面積円相当径（外径）を計測して、それらの平均値を銀微粉の平均粒子径とする。
【００２０】
前記銀微粉の形状は特に限定されず、球状、フレーク状、箔状、樹枝状等が挙げられるが、一般的にはフレーク状又は球状が選択される。また、銀微粉には、純銀粉のほか、銀で表面被覆された金属粒子、又はこれらの混合物を用いることができる。銀微粉は、市販品を入手することができ、あるいは、公知の方法を用いて作製することができる。銀微粉を作製する方法は特に制限されず、機械的粉砕法、還元法、電解法、気相法等任意である。
【００２１】
（Ａ）導電性フィラーに用いるサブミクロンの銀微粉は、その表面がコーティング剤で被覆されており、該コーティング剤はカルボン酸を含むものであることが好ましい。カルボン酸を含むコーティング剤を用いることによって、接着剤組成物の放熱性をより一層向上させることができる。その理由としては、本発明で使用する（Ｃ）硬化剤は、前記銀微粉の表面から、前記コーティング剤を脱離させる作用があり、本発明の接着剤組成物の硬化速度の遅延性と相まって、導電性フィラー同士の融着をより一層促進するためであることが考えられる。
【００２２】
前記コーティング剤に含まれるカルボン酸は特に限定されず、モノカルボン酸、ポリカルボン酸、オキシカルボン酸等が挙げられる。
【００２３】
前記モノカルボン酸として、例えば、酢酸、プロピオン酸、酪酸、吉草酸、カプリル酸、カプロン酸、カプリン酸、ラウリン酸、ミリスチン酸、パルミチン酸、ステアリン酸、アラキジン酸、ベヘン酸、リグノセリン酸等の炭素数１〜２４の脂肪族モノカルボン酸が挙げられる。また、オレイン酸、リノール酸、α−リノレン酸、γ−リノレン酸、ジホモ−γ−リノレン酸、エライジン酸、アラキドン酸、エルカ酸、ネルボン酸、ステアリドン酸、エイコサペンタエン酸、ドコサヘキサエン酸等の炭素数４〜２４の不飽和脂肪族カルボン酸を用いてもよい。さらには、安息香酸、ナフトエ酸等の炭素数７〜１２の芳香族モノカルボン酸等を用いることもできる。
【００２４】
前記ポリカルボン酸としては、例えば、シュウ酸、マロン酸、コハク酸、グルタル酸、アジピン酸、アゼライン酸、セバシン酸等の炭素数２〜１０の脂肪族ポリカルボン酸；マレイン酸、フマル酸、イタコン酸、ソルビン酸、テトラヒドロフタル酸等の炭素数４〜１４の脂肪族不飽和ポリカルボン酸；フタル酸、トリメリット酸等の芳香族ポリカルボン酸等が挙げられる。
【００２５】
前記オキシカルボン酸としては、例えば、グリコール酸、乳酸、オキシ酪酸、グリセリン酸等の脂肪族ヒドロキシモノカルボン酸；サリチル酸、オキシ安息香酸、没食子酸等の芳香族ヒドロキシモノカルボン酸；酒石酸、クエン酸、リンゴ酸等のヒドロキシポリカルボン酸等が挙げられる。
【００２６】
前記銀微粉の表面を処理するためのコーティング剤には、銀微粉の凝集を低減させるため、炭素数が１０以上の高級脂肪酸又はその誘導体を含めることができる。このような高級脂肪酸としては、ラウリル酸、ミリスチル酸、パルミチン酸、ステアリン酸、オレイン酸、リノール酸、リノレン酸、リグノセリン酸が例示される。高級脂肪酸の誘導体として、高級脂肪酸金属塩、高級脂肪酸エステル、高級脂肪酸アミドが例示される。
【００２７】
前記コーティング剤に含まれるカルボン酸は前記カルボン酸の２種以上の混合物であってもよい。また、前述したカルボン酸のうち、炭素数１２〜２４の飽和脂肪酸又は不飽和脂肪酸である高級脂肪酸が好ましい。
【００２８】
前記銀微粉の表面をコーティング剤で被覆するには、両者をミキサー中で撹拌、混練する方法、該銀微粉にカルボン酸の溶液を含浸して溶剤を揮発させる方法等の公知の方法を利用して行えばよい。
【００２９】
本発明の接着剤組成物では、（Ａ）導電性フィラーと（Ｂ）エポキシ樹脂の該接着剤組成物中におけるそれぞれの配合量の質量比が、（Ａ）／（Ｂ）＝９６．０／４．０〜９９．５／０．５の範囲となるように上記両成分の配合量を調節し、好ましくは（Ａ）／（Ｂ）＝９７／３〜９９／１の範囲となるようにする。（Ａ）／（Ｂ）が９６．０／４．０〜９９．５／０．５の範囲外であると、安定した導電性、熱伝導性、接着力が得られなくなる恐れがある。
【００３０】
また、（Ａ）導電性フィラーの配合量は、本発明の接着剤組成物の全体量に対して、通常、８０〜９６質量％の範囲とする。この配合量が８０質量％未満であると、安定した導電性、熱伝導性、接着力が得られなくなる恐れがあり、９６質量％を超えると低粘度や十分な接着強度を維持することが困難となる恐れがある。好ましくは、８３〜９０質量％であり、最適には８４〜８８質量％である。
【００３１】
本発明の接着剤組成物においては、本発明の効果を損なわない限りにおいて、他の導電性フィラーを併用することができる。そのような導電性フィラーとしては、導電性を有するものであれば特に限定はされないが、金属やカーボンナノチューブ等が好ましい。金属としては、一般的な導体として扱われる金属の粉末は全て利用することができる。例えば、ニッケル、銅、銀、金、アルミニウム、クロム、白金、パラジウム、タングステン、モリブデン等の単体、これら２種以上の金属からなる合金、これら金属のコーティング品、あるいはこれら金属の化合物で良好な導電性を有するもの等が挙げられる。
【００３２】
（Ｂ）エポキシ樹脂は、１分子内にエポキシ基を２個以上有する化合物であり、液状エポキシ樹脂が用いられる。このような液状エポキシ樹脂の具体例としては、エピクロルヒドリンとビスフェノール類等の多価フェノール類や多価アルコールとの縮合によって得られるもので、例えば、ビスフェノールＡ型、臭素化ビスフェノールＡ型、水添ビスフェノールＡ型、ビスフェノールＦ型、ビスフェノールＳ型、ビスフェノールＡＦ型、ビスフェノールＡＤ型、ビフェニル型、ナフタレン型、フルオレン型、ビスフェノールＡノボラック型、フェノールノボラック型、クレゾールノボラック型、トリス（ヒドロキシフェニル）メタン型、テトラフェニロールエタン型等のグリシジルエーテル型エポキシ樹脂を例示することができる。その他、エピクロルヒドリンとフタル酸誘導体や脂肪酸等のカルボン酸との縮合によって得られるグリシジルエステル型エポキシ樹脂、エピクロルヒドリンとアミン類、シアヌル酸類、ヒダントイン類との反応によって得られるグリシジルアミン型エポキシ樹脂、さらには様々な方法で変性したエポキシ樹脂が挙げられるが、これらに限定されるものではない。
【００３３】
本発明においては、（Ｂ）エポキシ樹脂に少なくともビスフェノール型エポキシ樹脂とノボラック型エポキシ樹脂が含まれるようにする。ビスフェノール型エポキシ樹脂とノボラック型エポキシ樹脂を併用することにより、導電性フィラーである銀微粉の配合量の増大に伴って起こる接着力の低下を防止して、高い熱伝導性と安定した導電性をもたらすことが可能となる。ビスフェノール型エポキシ樹脂には、ビスフェノールＡ型、臭素化ビスフェノールＡ型、水添ビスフェノールＡ型、ビスフェノールＦ型、ビスフェノールＳ型、ビスフェノールＡＦ型、ビスフェノールＡＤ型等のエポキシ樹脂が含まれる。なかでも、ビスフェノールＡ型、ビスフェノールＦ型のエポキシ樹脂が好ましく用いられる。また、ノボラック型エポキシ樹脂には、ビスフェノールＡノボラック型、フェノールノボラック型、クレゾールノボラック型等のエポキシ樹脂が含まれる。なかでも、フェノールノボラック型、クレゾールノボラック型のエポキシ樹脂が好ましく用いられる。
【００３４】
（Ｂ）エポキシ樹脂に含まれるビスフェノール型エポキシ樹脂とノボラック型エポキシ樹脂の質量比は、両エポキシ樹脂の併用による前述した効果を得るうえで、ビスフェノール型エポキシ樹脂／ノボラック型エポキシ樹脂＝４０／６０〜８０／２０とすることが好ましく、５０／５０〜７０／３０とするのがさらに好ましい。
【００３５】
（Ｂ）エポキシ樹脂の配合量は、本発明の接着剤組成物の全体量に対して、通常、０．３〜４．０質量％とすることが好ましい。この配合量が０．３質量％未満であると、接着力が弱くなり、接続信頼性が低下する恐れがあり、４．０質量％を超えると、導電性フィラーの焼結によるネットワーク形成が困難となり安定した導電性、熱伝導性が得られなくなる恐れがある。より好ましくは、０．４〜３．７質量％で用いられる。
【００３６】
（Ｃ）硬化剤には、ジアミノジフェニルスルホン及び／又はその誘導体を用いる。これにより、適度な硬化遅延硬化が得られ、また導電性フィラーとの相互作用による導電性フィラーの焼結成長及びネットワーク形成を促進することができる。上記硬化剤としては、具体的には、下記一般式（I）、（II）又は（III）で表される化合物が挙げられ、それらのうち、特に４，４’―ジアミノジフェニルスルホン及び３，３’―ジアミノジフェニルスルホンが好ましく用いられる。一般式（I）、（II）又は（III）において、低級アルキル基には、炭素数１〜６の直鎖、分枝又は環状のアルキル基等が含まれ、それらのうち、炭素数１〜３の直鎖又は分枝のアルキル基が好ましく、メチル基又はエチル基が特に好ましい。なお、本発明の効果を損なわない限りにおいて、他の公知の硬化剤を併用してもよい。
【００３７】
【化１】
2016141727.tif 000002
（式中、ＸはーＳＯ２−を表し、Ｒ１〜Ｒ４は各々独立して、水素原子又は低級アルキル基を表す。）
【００３８】
【化２】
2016141727.tif 000003
（式中、ＸはーＳＯ２−を表し、Ｒ５〜Ｒ８は各々独立して、水素原子又は低級アルキル基を表す。）
【００３９】
【化３】
2016141727.tif 000004
（式中、ＸはーＳＯ２−を表し、Ｒ９〜Ｒ１２は各々独立して、水素原子又は低級アルキル基を表す。）
【００４０】
（Ｃ）硬化剤の配合量は、（Ｂ）エポキシ樹脂中のエポキシ基１ｍｏｌ当量に対して、活性水素当量として０．４〜２．４ｍｏｌ当量、好ましくは、０．５〜２．０ｍｏｌ当量となるようにする。前記硬化剤の配合量が活性水素当量として０．４ｍｏｌ当量未満であると、硬化が不十分で耐熱性が劣ることがあり、硬化が十分な場合でも熱伝導率が低下する場合がある。２．４ｍｏｌ当量を超えると硬化が不十分で耐熱性が劣ることがあり、硬化が十分でも接着剤として必要な高弾性が得られない場合がある。本発明でいう活性水素当量は、硬化剤で用いる化合物中のアミノ基の窒素上の活性水素の数から算出され、該化合物は一分子中に２つのアミノ基を有することから活性水素は一分子中４つ有する。よって、本発明の硬化剤で用いる化合物の１ｍｏｌあたりの活性水素当量は、４ｍｏｌ当量となる。
【００４１】
（Ｄ）有機溶剤としては、エポキシ系接着剤組成物に通常使用されるものであればよく、例えば、ブチルカルビトール、ブチルカルビトールアセテート、エチルカルビトール、エチルカルビトールアセテート、２，４−ジエチルー１，５−ペンタンジオール、２，４−ジメチルー１，５−ペンタンジオール、ブチルセロソルブ、ブチルセロソルブアセテート、エチルセロソルブ、エチルセロソルブアセテート、γ−ブチロラクトン、イソホロン、グリシジルフェニルエーテル、トリエチレングリコールジメチルエーテル等の有機溶剤が例示される。これらのうち、ブチルカルビトールアセテート、２，４−ジエチルー１，５−ペンタンジオール、２，４−ジメチルー１，５−ペンタンジオールが好適である。なお、有機溶剤は１種類だけ使用しても２種類以上併用してもよい。
【００４２】
（Ｄ）有機溶剤の配合量は限定されるものではなく適宜決定すればよいが、一般には、本発明の接着剤組成物の全体量に対して、３〜１７質量％であり、好ましくは５〜１５質量％であり、最適には９〜１５質量％である。
【００４３】
本発明の接着剤組成物には硬化促進剤を配合することもできる。硬化促進剤としては、２−フェニルー４，５−ジヒドロキシメチルイミダゾール、２−フェニルー４―メチルー５―ヒドロキシメチルイミダゾール、２―メチルー４―メチルイミダゾール、１−シアノー２−エチルー４−メチルイミダゾール等のイミダゾール類、第３級アミン類、トリフェニルフォスフィン類、尿素系化合物、フェノール類、アルコール類、カルボン酸類等が例示される。硬化促進剤は１種類だけ使用しても２種類以上を併用してもよい。
【００４４】
硬化促進剤の配合量は限定されるものではなく適宜決定すればよいが、使用する場合は、一般には、本発明の接着剤組成物の全体量に対して、０．１〜２．０質量％である。
【００４５】
本発明の接着剤組成物には、その他の添加剤として、酸化防止剤、紫外線吸収剤、粘着付与剤、分散剤、カップリング剤、強靭性付与剤、エラストマー等、本発明の効果を損なわない範囲で適宜配合することができる。
【００４６】
本発明の接着剤組成物は、上記の（Ａ）成分、（Ｂ）成分、（Ｃ）成分、（Ｄ）成分及びその他の成分を任意の順序で混合、撹拌することにより得ることができる。分散方法としては、二本ロール、三本ロール、サンドミル、ロールミル、ボールミル、コロイドミル、ジェットミル、ビーズミル、ニーダー、ホモジナイザー、プロペラレスミキサー等の方式を採用することができる。
【００４７】
本発明の接着剤組成物は、半導体素子をリードフレームや基板等の支持基材の表面に接着させる接合材料（ダイボンド材）として有用であり、通常、支持基材表面に該接着剤組成物を塗布し、その上に半導体素子を置いて加熱・硬化させることにより接着がなされる。その際の加熱・硬化は通常、１８０〜２５０℃、１０〜３００分間の条件で行われる。また、本発明の接着剤組成物は、例えば、銅又は銅合金材の表面に金、銀、ニッケル、パラジウムあるいはそれらの合金をめっきした支持基材など、幅広い材質からなる支持基材に適用が可能である。
【実施例】
【００４８】
以下、実施例により本発明をさらに具体的に説明するが、本発明はこれらの実施例により何ら限定されるものではない。
【００４９】
［実施例１〜６、比較例１〜３］
Ａ．接着剤組成物の作製
表１に記載された各材料を三本ロールにて混練し、表１に示す組成の接着剤組成物を作製した（各材料の数値は接着剤組成物の総質量に対する質量％を表す。）。使用した材料は下記のとおりである。
［導電性フィラー］
・フレーク状銀粉（コーティング剤ステアリン酸で表面処理したもの。平均粒子径ｄ５０：５００ｎｍ、田中貴金属工業社製）
［エポキシ樹脂］
・ビスフェノールＦ型エポキシ樹脂（「ＥＰＩＣＬＯＮ ８３１−Ｓ」（商品名）、大日本インキ化学工業社製、室温で液状、エポキシ当量＝１６９ｇ／ｅｑ）
・ビスフェノールＡ型エポキシ樹脂（「ＥＰＩＣＬＯＮ ８５０−Ｓ」（商品名）、大日本インキ化学工業社製、室温で液状、エポキシ当量＝１８８ｇ／ｅｑ）
・フェノールノボラック型エポキシ樹脂（「ＥＰＡＬＬＯＹ ８３３０」（商品名）、Emerald Performance Materials社製、室温で液状、エポキシ当量＝１７７ｇ／ｅｑ）
・クレゾールノボラック型エポキシ樹脂（「ＥＰＩＣＬＯＮ Ｎ−６６５」（商品名）、大日本インキ化学工業社製、室温で液状、エポキシ当量＝２０７ｇ／ｅｑ）
［硬化剤］
・４，４’―ジアミノジフェニルスルホン（分子量２４８．３、東京化成工業社製）
・３，３’―ジアミノジフェニルスルホン（分子量２４８．３、東京化成工業社製）
［添加剤］
・２−フェニルー４−メチルー５−ヒドロキシメチルイミダゾール（「キュアゾール ２Ｐ４ＭＨＺ」（商品名）、四国化成工業社製）
［溶剤］
・ブチルカルビトールアセテート（関東化学社製）
・２，４−ジエチルー１，５−ペンタンジオール（「日香ＭＡＲＳ」（商品名）、日本香料薬品社製）
・２，４−ジメチルー１，５−ペンタンジオール（日本香料薬品社製）
【００５０】
Ｂ．接着剤組成物の物性評価
１．ダイシェア強度の測定
前記接着剤組成物の接着強度を評価するため、該接着剤組成物のダイシェア強度を測定した。銀めっきした銅リードフレームに、硬化後の膜厚が約２５ｍｍとなるように前記接着剤組成物を塗布し、この上に５×５ｍｍのシリコンチップ（厚さ:０．６２５ｍｍ）をマウントし、６０℃で３０分間加熱処理して含有する溶剤を揮発させた後、大気雰囲気下で２１０℃で１８０分間、硬化してダイシェア強度測定用の試料を作製した。この試料について、ダイシェア強度測定器［「Ｄａｇｅシリーズ４０００」（商品名）、ノードソン社製］を用いて、せん断速度０．２ｍｍ／ｓｅｃ、２３℃の条件でダイシェア強度（Ｎ／５ｍｍ□）を測定した。結果を表１に示す。
２．体積抵抗値の測定
前記接着剤組成物の導電性を評価するため、該接着剤組成物の体積抵抗値を測定した。ガラス支持基材上に、５ｍｍ幅で５０ｍｍの長さで、硬化後の膜厚が約  ０．０３ｍｍとなるように前記接着剤組成物を塗布し、前記と同様にして加熱、硬化を行い、体積抵抗値測定用の試料を作製した。この試料について、抵抗器［「ＨＩＯＫＩ３５４０」（商品名）、日置電機社製］（商品名）を用いて、体積抵抗値（μΩ・ｃｍ）を測定した。結果を表１に示す。
３．熱伝導率の測定
前記接着剤組成物の熱伝導性を評価するため、該接着剤組成物の熱伝導率を測定した。熱伝導率λ（Ｗ／ｍ・Ｋ）は、レーザーフラッシュ法熱定数測定装置 (「ＴＣ−７０００」（商品名）、ULVAC-RIKO社製)を用いてＡＳＴＭ−Ｅ１４６１に準拠して熱拡散ａを測定し、ピクノメーター法により室温での比重ｄを算出し、また、示差走査熱量測定装置 (「ＤＳＣ７０２０」（商品名）、セイコー電子工業社製)を用いてＪＩＳ−Ｋ７１２３に準拠して室温での比熱Ｃｐを測定して、以下の式により算出した。結果を表１に示す。
λ＝ａ×ｄ×Ｃｐ
【００５１】
【表１】
2016141727.tif 000005
【００５２】
上記結果から、本発明の接着剤組成物は、高い放熱性と安定した導電性を有し、高い接着力を発揮することが確認された。